(57)【特許請求の範囲】
【請求項１】
４００〜６５０℃の温度範囲にあるガラス基板にオルガノポリシロキサンを塗布してガラス基板上に酸化ケイ素膜を形成する酸化ケイ素膜付ガラス基板の製造方法であり、
オルガノポリシロキサンとして、昇温速度１０℃／ｍｉｎで加熱したときの主たる発熱ピークが３００℃以上かつオルガノポリシロキサン塗布時のガラス基板の温度未満の範囲にあるオルガノポリシロキサンを用いることを特徴とする酸化ケイ素膜付ガラス基板の製造方法。
【請求項２】
オルガノポリシロキサンの昇温速度１０℃／ｍｉｎで加熱したときの主たる発熱ピーク温度とオルガノポリシロキサン塗布時のガラス基板の温度との差が５０℃以上である、請求項１に記載の製造方法。
【請求項３】
オルガノポリシロキサンと液状媒体とを含むコート液をガラス基板に塗布する、請求項１または２に記載の製造方法。
【請求項４】
液状媒体の沸点が６０℃以上である、請求項３に記載の製造方法。
【請求項５】
オルガノポリシロキサンがシリコーンオイルである、請求項１〜４のいずれかに記載の製造方法。
【請求項６】
シリコーンオイルの粘度換算分子量が、３５００〜１３００００である、請求項５に記載の製造方法。
【請求項７】
溶融ガラスをガラスリボンに成形し、ガラスリボンを徐冷し、ついで切断してガラス基板を製造するガラス基板の製造方法において、
ガラスリボンが４００〜６５０℃の温度範囲にある位置にて、ガラスリボンにオルガノポリシロキサンを塗布してガラスリボン上に酸化ケイ素膜を形成し、
オルガノポリシロキサンとして、昇温速度１０℃／ｍｉｎで加熱したときの主たる発熱ピークが３００℃以上かつオルガノポリシロキサン塗布位置のガラスリボンの温度未満の範囲にあるオルガノポリシロキサンを用いることを特徴とする酸化ケイ素膜付ガラス基板の製造方法。
【請求項８】
前記ガラス基板の製造方法がフロート法ガラス製造方法であって、当該フロート法ガラス製造工程のフロートバス中で溶融ガラスをガラスリボンに成形し、フロートバスと徐冷工程との間または徐冷工程中でオルガノポリシロキサンを塗布する、請求項７に記載の製造方法。
【請求項９】
オルガノポリシロキサンの昇温速度１０℃／ｍｉｎで加熱したときの主たる発熱ピーク温度とオルガノポリシロキサン塗布位置のガラスリボンの温度との差が５０℃以上である、請求項７または８に記載の製造方法。
【請求項１０】
オルガノポリシロキサンと液状媒体とを含むコート液をガラスリボンに塗布する、請求項７〜９のいずれかに記載の製造方法。
【請求項１１】
液状媒体の沸点が６０℃以上である、請求項１０に記載の製造方法。
【請求項１２】
オルガノポリシロキサンがシリコーンオイルである、請求項７〜１１のいずれかに記載の製造方法。
【請求項１３】
シリコーンオイルの粘度換算分子量が、３５００〜１３００００である、請求項１２に記載の製造方法。
【請求項１４】
溶融ガラスをフロート法で成形してガラス基板を得る工程と、該ガラス基板を徐冷する徐冷工程との間、または該徐冷工程中で、シリコーンオイルおよび溶媒を含むコート液を前記ガラス基板上に塗布する酸化ケイ素膜付ガラス基板の製造方法であって、
シリコーンオイルとして、昇温速度１０℃／ｍｉｎで加熱したときの主たる発熱ピークが３００℃以上かつシリコーンオイル塗布時のガラス基板の温度未満の範囲にあるシリコーンオイルを用いる、酸化ケイ素膜付ガラス基板の製造方法。
【発明の詳細な説明】
【技術分野】
【０００１】
本発明は、酸化ケイ素膜付ガラス基板の製造方法に関する。
【背景技術】
【０００２】
ガラス基板の光学的特性（反射率、透過率等）を調整するために、ガラス基板上に各種無機酸化物の薄膜を形成することが行われている。
無機酸化物の薄膜を低コストで形成する方法としては、熱分解によって無機酸化物となる前駆体を含むコート液を、高温のガラス基板に噴霧し、前駆体を熱分解してガラス基板上に無機酸化物の薄膜を形成する方法が知られている。この方法によって形成される低反射率および高透過率の薄膜としては、屈折率の点から、実質的に酸化ケイ素のみからなる薄膜（以下、酸化ケイ素膜と記す。）が理論上好ましい。【０００３】
ここで、有機ケイ素化合物のみをコート液に含有させても、被膜が形成されないという問題がある。そのため、コート液には、有機ケイ素化合物の反応性を高めるためのチタン化合物または有機金属化合物を添加している（特許文献１）。
しかし、有機ケイ素化合物と、チタン化合物または有機金属化合物とを含むコート液を、高温のガラス基板上に塗布して形成される薄膜は、酸化ケイ素以外の金属酸化物を含むため、屈折率が高く、ガラス基板の反射率が充分に低くならない。【０００４】
ここで、噴霧された前駆体がガラス基板に到達する前に気化するとガラス基板上に酸化ケイ素膜が形成されないとう問題がある。また、前駆体の熱分解温度が低すぎるとガラス基板に到達する前に前駆体が酸化ケイ素の粉体となりガラス基板上に連続した酸化ケイ素膜が形成されないとう問題がある。そのため、熱分解温度の高い前駆体を用いることが考えられる。
しかし、前駆体の熱分解温度が高すぎると、ガラス基板上での膜形成反応よりも気化が優先的に起きてしまう。そのため、充分な着膜効率が得られず、コスト、プロセスの面で不利となる。
【先行技術文献】
【特許文献】
【０００５】
【特許文献１】特開平７−０９７２３７号公報
【発明の概要】
【発明が解決しようとする課題】
【０００６】
本発明は、高温のガラス基板上に酸化ケイ素膜を直接形成することができ、光の反射率が低く、光の透過率が高い、酸化ケイ素膜付ガラス基板を生産効率よく製造できる方法を提供する。
また、本発明は、ガラスリボン（ガラスのシート状連続成形体）を経てガラス基板を製造する方法において、高温のガラスリボン上に酸化ケイ素膜を直接形成する方法を提供する。
【課題を解決するための手段】
【０００７】
本発明の酸化ケイ素膜を有するガラス基板の製造方法は、下記の（１）、（２）の発明である。
（１）４００〜６５０℃の温度範囲にあるガラス基板にオルガノポリシロキサンを塗布してガラス基板上に酸化ケイ素膜を形成する酸化ケイ素膜付ガラス基板の製造方法であり、オルガノポリシロキサンとして、昇温速度１０℃／ｍｉｎで加熱したときの主たる発熱ピークが３００℃以上かつオルガノポリシロキサン塗布時のガラス基板の温度未満の範囲にあるオルガノポリシロキサンを用いることを特徴とする酸化ケイ素膜付ガラス基板の製造方法。
【０００８】
また、オルガノポリシロキサンの昇温速度１０℃／ｍｉｎで加熱したときの主たる発熱ピーク温度とオルガノポリシロキサン塗布時のガラス基板の温度との差が５０℃以上であることが好ましい。
また、オルガノポリシロキサンと液状媒体とを含むコート液をガラス基板に塗布することが好ましい。
また、液状媒体の沸点は６０℃以上であることが好ましい。
また、オルガノポリシロキサンはシリコーンオイルであることが好ましい。
また、シリコーンオイルの粘度換算分子量は、３５００〜１３００００であることが好ましい。【０００９】
（２）溶融ガラスをガラスリボンに成形し、ガラスリボンを徐冷し、ついで切断してガラス基板を製造するガラス基板の製造方法において、ガラスリボンが４００〜６５０℃の温度範囲にある位置にて、ガラスリボンにオルガノポリシロキサンを塗布してガラスリボン上に酸化ケイ素膜を形成し、オルガノポリシロキサンとして、昇温速度１０℃／ｍｉｎで加熱したときの主たる発熱ピークが３００℃以上かつオルガノポリシロキサン塗布位置のガラスリボンの温度未満の範囲にあるオルガノポリシロキサンを用いることを特徴とする酸化ケイ素膜付ガラス基板の製造方法。
【００１０】
（２）の発明においては、フロートバス中で溶融ガラスをガラスリボンに成形し、フロートバスと徐冷工程との間または徐冷工程中でオルガノポリシロキサンを塗布することが好ましい。
また、オルガノポリシロキサンの昇温速度１０℃／ｍｉｎで加熱したときの主たる発熱ピーク温度とオルガノポリシロキサン塗布位置のガラスリボンの温度との差が５０℃以上であることが好ましい。
【００１１】
また、オルガノポリシロキサンと液状媒体とを含むコート液をガラスリボンに塗布することが好ましい。
また、液状媒体の沸点は６０℃以上であることが好ましい。
また、オルガノポリシロキサンはシリコーンオイルであることが好ましい。
また、シリコーンオイルの粘度換算分子量は、３５００〜１３００００であることが好ましい。
また、本発明の他の態様は、溶融ガラスをフロート法で成形してガラス基板を得る工程と、該ガラス基板を徐冷する徐冷工程との間、または該徐冷工程中で、シリコーンオイルおよび溶媒を含むコート液を前記ガラス基板上に塗布する酸化ケイ素膜付ガラス基板の製造方法であって、シリコーンオイルとして、昇温速度１０℃／ｍｉｎで加熱したときの主たる発熱ピークが３００℃以上かつシリコーンオイル塗布時のガラス基板の温度未満の範囲にあるシリコーンオイルを用いる、酸化ケイ素膜付ガラス基板の製造方法である。
【発明の効果】
【００１２】
本発明の酸化ケイ素膜付ガラス基板の製造方法によれば、高温のガラス基板またはガラスリボン上に酸化ケイ素膜を直接形成することができ、光の反射率が低く、光の透過率が高い、酸化ケイ素膜付ガラス基板を生産効率よく製造できる。
【図面の簡単な説明】
【００１３】
【図１】実施例における塗布方法の一例を示す斜視図である。
【図２】実施例のガラス基板の反射率を示すグラフである。
【図３】ガラス製造装置の一例を示す概略図である。
【発明を実施するための形態】
【００１４】
本発明の酸化ケイ素膜付ガラス基板の製造方法は、ガラス基板またはガラス基板となるガラスリボンにオルガノポリシロキサンを塗布し、オルガノポリシロキサンを熱分解してガラス基板またはガラスリボン上に酸化ケイ素膜を形成する方法である。
オルガノポリシロキサンの塗布方法としては、オルガノポリシロキサンと液状媒体とを含むコート液をノズル（スプレーガン等。）を用いて噴霧するスプレー法が好ましい。
【００１５】
スプレー法による具体的な塗布方法としては、下記の方法（ｉ）、（ii）等が挙げられ、工程数が少なく、酸化ケイ素膜を有するガラス基板を生産効率よく製造できる点から、方法（ii）が好ましい。
（ｉ）固定されたガラス基板の上方でノズルを移動させながら、ノズルからガラス基板にコート液を噴霧する方法。
（ii）一方向に移動しているガラスリボンが後述の温度範囲にある位置に設置されたノズルから、ガラスリボンにコート液を噴霧する方法。特に、フロート法ガラス板製造方法において、フロートバス中で溶融ガラスを成形して得られたガラスリボンに対し、フロートバスと徐冷工程との間または徐冷工程中でコート液を噴霧することが好ましい。
【００１６】
コート液を塗布する際のガラス基板の温度は、４００〜６５０℃であり、該温度範囲にあるガラス基板上でオルガノポリシロキサンが熱分解して酸化ケイ素となる。コート液を塗布する際のガラス基板の温度は、５００〜６５０℃がより好ましい。ガラス基板の温度が４００℃未満では、ガラス基板上のオルガノポリシロキサンを酸化ケイ素に熱分解するのに時間がかかるため、生産性が低い。ガラス基板の温度が６５０℃以下であれば、ガラスリボンが溶融バス内に存在しないため、スプレー中にバス内雰囲気を汚染する恐れが少ない。同様に、ガラスリボンにコート液を塗布する場合も、ガラスリボンが４００〜６５０℃の温度範囲にある位置にて、ガラスリボンにコート液を塗布する。コート液を塗布する位置は、ガラスリボンが５００〜６５０℃の温度範囲にある位置がより好ましい。フロート法でガラス基板を製造する場合、フロートバス直後の位置のガラスリボンの温度は、ガラス基板のガラス組成にもよるが、通常６５０℃程度である。フロートバスを出たガラスリボンは徐冷工程で徐冷され、徐冷工程中で４００℃以下に冷却される。ここで、ガラス基板やガラスリボンの温度とは、コート液を塗布する側の表面温度を意味する。
【００１７】
ガラス基板の材料としては、ソーダライムシリカガラス、ホウケイ酸ガラス、アルミノシリケートガラス等が挙げられる。また、ガラス基板としては、強化されていない生板ガラス基板が好ましい。
【００１８】
本発明においてオルガノポリシロキサンとは、シロキサン結合（−Ｓｉ−Ｏ−Ｓｉ−）を骨格として、そのケイ素原子に結合した有機基を有するポリマーをいう。該有機基は、ケイ素原子に結合する原子が炭素原子である有機基である。ケイ素原子の一部には有機基以外の原子や基（たとえば、水素原子、水酸基、加水分解性基等。）が結合していてもよい。加水分解性基とは、水と反応して水酸基となり得る基である。例えば、ハロゲン原子（塩素原子等）、ケイ素原子に結合する原子が酸素原子である基（アルコキシ基、アシル基等）、ケイ素原子に結合する原子が窒素原子である基（アミノ基等）等が挙げられる。加水分解性基に対し、前記有機基は非加水分解性である。
【００１９】
非加水分解性の基である有機基としては、炭化水素基（炭素原子と水素原子からなる有機基）が好ましい。また、有機基は、ヘテロ原子（酸素原子、窒素原子等）を有する有機基、ハロゲン原子（フッ素原子等）を有する有機基等であってもよい。ヘテロ原子は、反応性基（エポキシ基、カルボキシ基、アミノ基等）の一部であってもよい。炭化水素基としては、アルキル基（メチル基、エチル基等）、アルケニル基（ビニル基、アリル基、エチニル基等）、アリール基（フェニル基等）等が挙げられる。
【００２０】
オルガノポリシロキサンには、シロキサン結合の骨格が線状構造を有する線状ポリマー、骨格が分岐構造を有する分岐状ポリマー、骨格が網目構造を有する架橋ポリマー、骨格が三次元網目構造を有する三次元架橋ポリマー等がある。また、他のオルガノポリシロキサンとして、線状構造を有するシロキサン結合の骨格の２以上を２価以上の有機基（アルキレン基等。）で連結した架橋ポリマー、シロキサン結合の骨格とシロキサン結合を有しない有機ポリマー骨格とが結合したポリマー等もある。
【００２１】
本発明におけるオルガノポリシロキサンとしては、前記温度範囲の温度にあるガラス基板やガラスリボン上で熱分解して酸化ケイ素となり得るものであれば、前記オルガノポリシロキサンのいずれも用いることができる。特に、オルガノポリシロキサン自身が液状であるもの、液状媒体に溶解して溶液となり得るもの、または液状媒体に分散して分散液となり得るものであることが好ましい。
【００２２】
本発明において用いるオルガノポリシロキサンとしては、ガラス基板に塗布する場合、昇温速度１０℃／ｍｉｎで加熱した際の主たる発熱ピークが３００℃以上かつオルガノポリシロキサン塗布時のガラス基板の温度未満の範囲にあるオルガノポリシロキサンが好ましい。また、ガラスリボンに塗布する場合、昇温速度１０℃／ｍｉｎで加熱した際の主たる発熱ピークが３００℃以上かつオルガノポリシロキサン塗布位置のガラスリボンの温度未満の範囲にあるオルガノポリシロキサンが好ましい。オルガノポリシロキサンを昇温速度１０℃／ｍｉｎで加熱した際に主たる発熱ピークが示される位置の温度を、以下発熱ピーク温度という。
【００２３】
該発熱ピーク温度以上においてオルガノポリシロキサンが熱分解して酸化ケイ素となる。したがって、ガラス基板の温度やオルガノポリシロキサン塗布位置のガラスリボンの温度よりも低い発熱ピーク温度を有するオルガノポリシロキサンを用いる。逆に言えば、ある発熱ピーク温度を有するオルガノポリシロキサンを用いる場合、該オルガノポリシロキサンを塗布するガラス基板の温度は該発熱ピーク温度を超える温度とし、ガラスリボンにオルガノポリシロキサンを塗布する位置は、ガラスリボンが該発熱ピーク温度を超える温度となる位置とする。
【００２４】
上述したように、オルガノポリシロキサンを塗布するガラス基板の温度やオルガノポリシロキサンを塗布する位置のガラスリボンの温度は、４００〜６５０℃である。したがって、本発明において用いるオルガノポリシロキサンは、発熱ピーク温度が６５０℃未満のものから選ばれる。
【００２５】
さらに、ガラス基板やガラスリボンの温度と、オルガノポリシロキサンの発熱ピーク温度とが近接していると、酸化ケイ素となる熱分解反応の速度が遅くなる。そのため、炭化物等の副生物が残存するおそれが生じ、さらに生産性が不充分となるおそれがある。両者の温度差は３０℃以上が好ましく、５０℃以上がより好ましく、充分な反応速度を得るためには１００℃以上がさらに好ましい。該条件を考慮すると、本発明で用いるオルガノポリシロキサンとしては、発熱ピーク温度が３００℃以上かつオルガノポリシロキサン塗布時のガラス基板またはガラスリボンの温度未満の範囲にあるオルガノポリシロキサンから選択することが好ましい。
【００２６】
発熱ピーク温度が３００℃以上あることで、スプレー法による噴霧等でオルガノポリシロキサンを塗布する場合、オルガノポリシロキサンがガラス基板やガラスリボンの表面に到達する前に熱分解するおそれが少なくなる。発熱ピーク温度がオルガノポリシロキサン塗布時のガラス基板またはガラスリボンの温度未満であれば、オルガノポリシロキサンがガラス基板やガラスリボンの表面に到達した後に速やかに膜形成反応が起こり、良好な着膜効率でガラス基板やガラスリボン上に酸化ケイ素膜を形成できる。
【００２７】
本発明におけるオルガノポリシロキサンとしては、前記オルガノポリシロキサンのうち線状のポリマーが好ましく、線状のジオルガノポリシロキサンが特に好ましい。ジオルガノポリシロキサンとは、２個の有機基が結合したシリルオキシ基を繰り返し単位とするポリマーであり、線状のジオルガノポリシロキサンでは両末端のケイ素原子に３個の有機基が結合する。有機基の一部は水素原子であってもよい。有機基は通常炭素数４以下のアルキル基（特にメチル基）であるが、一部の有機基はアルケニル基やフェニル基であってもよい。また、有機基は、前記のように、ヘテロ原子（酸素原子、窒素原子等。）を有する有機基、ハロゲン原子（フッ素原子等。）を有する有機基等であってもよい。
【００２８】
本発明におけるオルガノポリシロキサンとしては、特に、シリコーンオイルが好ましい。本発明におけるシリコーンオイルとは、室温で流動性を有するオイル状の化合物である線状オルガノポリシロキサンを意味する。シリコーンオイルは、通常、下式（１）で表される。
【００２９】
【化１】
0005545221.tif 000002
式（１）において、Ｒ１〜Ｒ５は有機基または水素原子を表し、ｎは１以上の整数を表す。Ｒ１〜Ｒ５が有機基の場合、それら有機基は同一であっても異なっていてもよい。［  ］内の２官能性の単位は通常Ｄ単位と呼ばれ、両末端の［  ］外の１官能性の単位はＭ単位と呼ばれている。ｎが２以上の整数である場合（すなわち、Ｄ単位が２以上存在する場合）、それらＤ単位は異なっていてもよい。２個存在するＭ単位も異なっていてもよい。Ｄ単位が異なるとはＲ１とＲ２の少なくとも１つが異なることをいう。Ｍ単位が異なるとはＲ３、Ｒ４、Ｒ５の少なくとも１つが異なることをいう。
【００３０】
式（１）で表されるシリコーンオイルとしては、Ｒ１〜Ｒ５がすべてメチル基であるシリコーンオイル、またはＲ１〜Ｒ５の一部が水素原子またはメチル基以外の有機基であって他がメチル基であるシリコーンオイルが好ましい。以下、Ｒ１〜Ｒ５のすべてがメチル基である場合、そのＤ単位を以下Ｄ１単位といい、そのＭ単位を以下Ｍ１単位という。一方、Ｒ１とＲ２の一方がメチル基で他方が水素原子またはメチル基以外の有機基であるＤ単位を以下Ｄ２単位といい、Ｒ３〜Ｒ５の２つがメチル基で他の１つが水素原子または他の有機基であるＭ単位を以下Ｍ２単位という。そうすると、Ｒ１〜Ｒ５がすべてメチル基である式（１）で表されるシリコーンオイルは、Ｍ１（Ｄ１）ｎＭ１で表すことができる。式（１）で表されるシリコーンオイルがケイ素原子に結合した水素原子またはメチル基以外の有機基を有する場合、Ｍ１（Ｄ１）ｐ（Ｄ2）ｑＭ１で表されるシリコーンオイル、Ｍ２（Ｄ１）ｎＭ２で表されるシリコーンオイル、Ｍ２（Ｄ１）ｐ（Ｄ２）ｑＭ２で表されるシリコーンオイルが好ましい（ただし、ｐおよびｑは１以上の整数であり、ｐ＋ｑ＝ｎである）。メチル基以外の有機基としては、炭素数２以上のアルキル基（エチル基等。）、ポリフルオロアルキル基、フェニル基、ヘテロ原子（酸素原子、窒素原子等。）を有する有機基（特に反応性基（エポキシ基、アミノ基等。）を有する有機基）等が好ましい。
【００３１】
Ｒ１〜Ｒ５のすべてがメチル基であるシリコーンオイルは、ジメチルシリコーンオイルと呼ばれている。また、Ｒ１〜Ｒ５の一部がフェニル基で他がメチル基であるシリコーンオイルは、メチルフェニルシリコーンオイルと呼ばれ、Ｒ１〜Ｒ５の一部が水素原子で他がメチル基であるシリコーンオイルは、メチルハイドロジェンシリコーンオイルと呼ばれている。さらに、Ｒ１〜Ｒ５の一部が、長鎖アルキル基（炭素数６〜２２の直鎖アルキル基が好ましい）、ヘテロ原子（酸素原子、窒素原子等。）を有する有機基、ハロゲン原子（フッ素原子等。）を有する有機基等で他がメチル基であるシリコーンオイルは変性シリコーンオイルと呼ばれている。変性シリコーンオイルは、メチル基以外の有機基の種類やその有機基が有する反応性基の種類により、たとえば、エポキシ変性シリコーンオイル、カルボキシル変性シリコーンオイル、長鎖アルキル変性シリコーンオイル、アミノ変性シリコーンオイル、ポリエーテル変性シリコーンオイル等と呼ばれている。本発明におけるシリコーンオイルとしては、これらのシリコーンオイルが好ましく、長鎖アルキル変性シリコーンオイルが特に好ましい。
【００３２】
式（１）におけるｎは重合度を表し、Ｒ１〜Ｒ５が同一のシリコーンオイル間の比較では、通常ｎが大きくなるほどその粘度が高くなる。したがって、シリコーンオイルの粘度によりそのｎの値（すなわち分子量）を測定することができ、その分子量は粘度換算分子量と呼ばれている。本発明におけるシリコーンオイルとしては、粘度換算分子量が３５００〜１３００００のシリコーンオイルが好ましく、３５００〜１０００００のシリコーンオイルがより好ましく、更に６０００〜５５０００のシリコーンオイルがより好ましい。
【００３３】
シリコーンオイルの粘度換算分子量が３５００以上であれば、ガラス基板やガラスリボンに付着する前に気化しにくく、酸化ケイ素膜の形成効率がよくなる。シリコーンオイルの粘度換算分子量が１３００００以下であれば、ヘイズが低く抑えられ、透過率を高く維持できる。また、シリコーンオイルの粘度が高すぎず、取扱性がよい。
【００３４】
シリコーンオイルの粘度換算分子量は、下記の手順にて求める。
（Ｉ）シリコーンオイルの動粘度η（２５℃）を求める。
（II）動粘度ηが１００ｍｍ２／秒以上の場合、下式（２）のＢａｒｒｙの式から分子量Ｍを求める。動粘度ηが１００ｍｍ２／秒未満の場合、下式（３）のＷａｒｒｉｋの式から分子量Ｍを求める。
【００３５】
ｌｏｇηＣＳ／２５℃＝１．００＋０．０１２３Ｍ0.5  ・・・（２）、
ｌｏｇηＰ／４０℃＝１．４３ｌｏｇＭ−５．５４        ・・・（３）。
ここで、
ηＣＳ／２５℃：２５℃における動粘度、
ηＰ／４０℃：４０℃における粘度、
Ｍ：分子量
である。
【００３６】
上述したように、シリコーンオイルとしては、発熱ピーク温度が３００℃以上かつオルガノポリシロキサン塗布時のガラス基板またはガラスリボンの温度未満の範囲にあるシリコーンオイルから選択されることが特に好ましい。該シリコーンオイルとしては、ジメチルシリコーンオイル、メチルハイドロジェンシリコーンオイル、エポキシ変性シリコーンオイル、カルボキシル変性シリコーンオイル、長鎖アルキル変性シリコーンオイル等が挙げられる。
【００３７】
上述したように、本発明におけるオルガノポリシロキサンとしては、シリコーンオイル以外に、４００〜６５０℃の温度範囲にあるガラス基板またはガラスリボン上で熱分解して酸化ケイ素となり得るオルガノポリシロキサンを用いることができる。該オルガノポリシロキサンとしては、たとえば、シリコーンレジン、シリコーンゴム、シリコーンエラストマー、およびそれらの原料であるシロキサン結合を骨格とする化合物が挙げられる。
【００３８】
シリコーンレジンは、Ｔ単位と呼ばれる１個の有機基がケイ素原子と結合したＲ６ＳｉＯ３／２で表される３官能性の単位（ただし、Ｒ６は前記Ｒ１〜Ｒ５と同様の有機基を表す。）を主たる構成単位とする硬化性のオルガノポリシロキサンである。シリコーンレジンは、Ｔ単位以外に前記Ｄ単位を有していてもよい。さらに、Ｑ単位と呼ばれる４官能性の単位（ＳｉＯ４／２で表される。）や前記Ｍ単位を有することもある。硬化前のシリコーンレジンを本発明におけるオルガノポリシロキサンとして用いることができる。シリコーンゴムやシリコーンエラストマーは、架橋性のオルガノポリシロキサン（架橋性有機基（ビニル基等。）を有するオルガノポリシロキサン、シラノール基や加水分解性基が結合したケイ素原子を有するオルガノポリシロキサン等。）を架橋して得られるポリマーであり、該架橋したポリマーやその原料である架橋性のオルガノポリシロキサンを本発明におけるオルガノポリシロキサンとして用いることができる。
【００３９】
オルガノポリシロキサンの塗布は、液状オルガノポリシロキサンやオルガノポリシロキサン粉末を直接ガラス基板やガラスリボンに塗布することで行うことができる。より好ましくは、オルガノポリシロキサンの溶液や分散液からなるコート液をガラス基板やガラスリボンに塗布することによって行う。コート液における液状媒体は、噴霧等の際にはガラス基板やガラスリボンの表面に到達する前に蒸発させて除去してもよいが、通常はコート液が高温のガラス基板やガラスリボンの表面に到達した後蒸発させて除去する。ガラス基板やガラスリボン上に均一な酸化ケイ素膜を形成するためには、ガラス基板やガラスリボン上にオルガノポリシロキサンの膜を形成した後、オルガノポリシロキサンを熱分解することが好ましい。そのためには、比較的沸点の高い液状媒体を用い、ガラス基板やガラスリボン上に液状媒体を含むオルガノポリシロキサンの膜を形成した後、液状媒体を蒸発させることが好ましい。
【００４０】
オルガノポリシロキサンの溶液に用いる液状媒体としては、オルガノポリシロキサンを溶解できる溶媒が挙げられ、炭化水素類（飽和脂肪族炭化水素、芳香族炭化水素等。）、不飽和炭化水素、ジクロロエタン、トリクロロエチレン、クロロベンゼン、ジメチルホルムアミド、メタノール、エタノール、アセトン、シクロヘキサノン、アセチルアセトン等が挙げられる。オルガノポリシロキサンの分散液（乳化液を含む）に用いる液状媒体としては、オルガノポリシロキサンを溶解しないものが挙げられ、具体的には水が挙げられる。また、オルガノポリシロキサンの種類によりそれを溶解しない有機溶媒を用いてもよく、有機溶媒としては前記溶媒が挙げられる。
【００４１】
液状媒体の沸点は、６０℃以上が好ましく、６５℃以上がより好ましい。液状媒体の沸点が６０℃以上であれば、高温のガラス基板やガラスリボンの表面に付着する前に気化しにくく、酸化ケイ素膜の形成効率がよくなる。液状媒体は、塗布されたガラス基板やガラスリボンの表面の温度よりも低い沸点を有する限り、その沸点の上限は制約されない。しかし、通常は３００℃未満の沸点を有する液状媒体が用いられる。ガラス基板やガラスリボン上で速やかに蒸発除去するためには、液状媒体の沸点は２５０℃以下が好ましい。液状媒体のより好ましい沸点は８０〜２００℃である。
【００４２】
コート液の固形分濃度（コート液中のオルガノポリシロキサンの濃度をいう。以下同様）は、酸化ケイ素膜の形成効率およびコート液の粘度（取扱性）の点から、５〜６０質量％が好ましく、１０〜５０質量％がより好ましい。
コート液の塗布量は、酸化ケイ素膜の最薄層部分の厚さが１０〜３００ｎｍとなる量が好ましく、また３００ｎｍ以上の凸部分を有していても構わない。
【００４３】
オルガノポリシロキサンは、ガラス基板やガラスリボン上で熱分解し、酸化ケイ素となる。この際、熱分解雰囲気に酸素の存在が必要とされる。酸素のない雰囲気下では、オルガノポリシロキサンは低分子量のオルガノポリシロキサンに解重合しやすく、低分子量のオルガノポリシロキサンは低沸点の化合物であることから気化しやすい。そのため、酸素のない雰囲気下では、オルガノポリシロキサンは、酸化ケイ素とならずに気化して失われやすい。したがって、オルガノポリシロキサンの熱分解は酸素含有雰囲気（空気等。）下で行う。フロート法で成形したガラスリボンにオルガノポリシロキサンを塗布する場合、その塗布位置はフロートバス出口以降の位置とする。フロートバス内は、通常、還元雰囲気に保たれていることから、フロートバス内部のガラスリボンにオルガノポリシロキサンを塗布しても酸化ケイ素膜は生成し難い。フロートバス出口以降では、たとえフロートバスから出た還元性ガスが空気に混入することがあったとしても、通常、酸化ケイ素が生成するに充分な酸素が存在する雰囲気にある。また、フロートバス出口以降のガラスリボンは徐冷装置（徐冷窯等。）に移行し、該徐冷装置の内部雰囲気もまた、通常は加熱空気雰囲気にある。したがって、ガラスリボンにオルガノポリシロキサンを塗布する位置は、フロートバスと徐冷工程との間の位置、または徐冷工程中の位置とすることが好ましい。
【００４４】
酸化ケイ素膜の厚さは、１０〜３００ｎｍであることが好ましい。厚さが該範囲の酸化ケイ素膜は、反射防止膜として有用である。ただし、反射防止以外を目的とする酸化ケイ素膜を形成する場合は、厚さは必ずしも該範囲に限定されるものではない。
【００４５】
以上説明した本発明の酸化ケイ素膜付ガラス基板の製造方法にあっては、オルガノポリシロキサンを加熱されたガラス基板やガラスリボンに塗布しているため、スパッタ法やＣＶＤ法に比べ、酸化ケイ素膜を生産効率よく形成できる。また、オルガノポリシロキサンを用いているため、有機金属化合物を用いることなく、酸化ケイ素膜を形成できる。よって、光の反射率が低く、光の透過率が高い、酸化ケイ素膜を有するガラス基板を生産効率よく製造できる。
【実施例】
【００４６】
以下、実施例により本発明をさらに詳しく説明するが、本発明はこれらの実施例に限定されるものではない。
例１〜１３、１６〜２１は実施例であり、例１４、１５は比較例である。
（発熱ピーク温度）
シリコーンオイルについて、ＴＧ−ＤＴＡ（ＢｒｕｋｅｒＡＸＳ社製、ＡＳＣ  ７０００Ｓ）を用い、昇温速度１０℃／ｍｉｎで、２５℃から７００℃まで昇温させたときに現れる発熱ピークを測定した。該発熱ピークのうち最も高いピークにおける温度を主たる発熱ピーク温度とした。
（動粘度）
シリコーンオイルの動粘度（２５℃）は、ＪＩＳ  Ｚ８８０３（１９９１年）によるウベローデ粘度計により測定した。
（反射率）
ガラス基板の反射率は、分光光度計（日立ハイテクノロジーズ社製、Ｕ４１００）を用いて、波長３００〜１２００ｎｍの光における、ガラス基板の片面反射率を測定した。コート液を塗布した場合は、塗布された面のガラス基板の片面反射率を測定した。
（反射率低減量）
酸化ケイ素膜が形成されていないガラス基板の、波長５５０〜６５０ｎｍにおける反射率の平均値から、酸化ケイ素膜が形成されたガラス基板の、波長５５０〜６５０ｎｍにおける反射率の平均値を減算して反射率の差（反射率低減量）を求めた。
（ヘイズ）
ガラス基板のヘイズは、ヘイズメーター（ビック  ガードナー社製、ヘイズガード  プラス  Ｅ−４７２５型）を用いて測定した。【００４７】
〔例１〕
シリコーンオイル（表１記載のジメチルシリコーンオイル、信越シリコーン社製、粘度換算分子量：１５０００、２５℃動粘度：３００ｍｍ２／ｓ）を、ｎ−ヘキサンに溶解し、固形分濃度が１０質量％のコート液を得た。
塗布装置としては、ＫＭ−１００（ＳＰＤ研究所社製）を用いた。ガラス基板としては、１０ｃｍ×１０ｃｍ×３ｍｍのソーダライムガラス（旭硝子社製）を用いた。【００４８】
ガラス基板をステージ上に載置し、ステージ裏面側にステージと非接触でヒーターを設置した。ヒーターの放射熱により、ステージを介してガラス基板を６００℃に加熱した。ガラス基板の温度は、ガラス基板の一側面に熱伝対を接触させることにより測定した。スプレーガンでコート液を噴霧する前にガラス基板を充分な時間加熱したため、ここで測定された温度はガラス基板の表面温度とほぼ同じとみなしてよい。【００４９】
ガラス基板を６００℃まで昇温した後、図１に示すように、ガラス基板１０の上方でスプレーガン１２をＳ１〜Ｓ３の３つのステップで移動させながら、スプレーガン１２からガラス基板１０上にコート液を噴霧した。Ｓ１〜Ｓ３の３つのステップを１サイクルとし、５サイクルで塗布を行った。また、スプレーガン１２からコート液を噴霧する際、送液速度が０．４〜０．６ｍＬ／秒となるようにスプレーガン１２への送液圧力を調節し、噴霧圧力は０．１ＭＰａとした。各ステップにおける塗布時間は１０秒とした。なお、ステージ、ガラス基板、スプレーガンは防爆装置で囲われた状態で噴霧を行い、雰囲気温度は調整しなかった。
酸化ケイ素膜が形成されたガラス基板の反射率低減量およびヘイズを測定した。結果を表１に示す。【００５０】
〔例２〜８〕
シリコーンオイルを表１に示す２５℃動粘度、粘度換算分子量のシリコーンオイル（表１記載のジメチルシリコーンオイル、信越シリコーン社製）に変更した以外は、例１と同様にして酸化ケイ素膜が形成されたガラス基板を得た。
酸化ケイ素膜が形成されたガラス基板の反射率低減量およびヘイズを測定した。結果を表１に示す。【００５１】
【表１】
0005545221.tif 000003
【００５２】
〔例９〜１１〕
液状媒体を表２に示す溶媒に変更し、塗布サイクルを表２に示す回数とした以外は、例１と同様にして酸化ケイ素膜が形成されたガラス基板を得た。
酸化ケイ素膜が形成されたガラス基板の反射率低減量およびヘイズを測定した。結果を表２に示す。【００５３】
【表２】
0005545221.tif 000004
【００５４】
〔例１２、１３〕
シリコーンオイルを表３に示すシリコーンオイル（信越シリコーン社製）に変更した以外は、例１と同様にして酸化ケイ素膜が形成されたガラス基板を得た。
酸化ケイ素膜が形成されたガラス基板の反射率低減量およびヘイズを測定した。結果を表３に示す。なお、例１３のガラス基板の反射率を図２に示す。【００５５】
【表３】
0005545221.tif 000005
【００５６】
〔例１４〕
溶媒（日本アルコール販売社製、ソルミックスＡＰ−１１）の８０．４質量％、０．０７ｍｏｌ／ＬのＨＮＯ３の１２．０質量％、テトラエトキシシランの７．６７質量％からなるコート原液を調製した。該原液を水で希釈し、固形分濃度が１質量％のコート液を得た。
該コート液を用いた以外は、例１と同様にして１サイクルの塗布を行った。ガラス基板上を走査型電子顕微鏡で観察したが、酸化ケイ素膜は形成されていなかった。該ガラス基板の反射率を図２に示す。コート液を塗布する前のガラス基板のみと比べると、反射率の低下はほとんどなかった。【００５７】
〔例１５〜１７〕
ガラス基板の温度を表４に示す温度に変更し、塗布サイクルを表４に示す回数とした以外は、例１３と同様にして酸化ケイ素膜が形成されたガラス基板を得た。
ガラス基板の表面におけるコート液の固化状態を観察した。結果を表４に示す。コート液が固化し、酸化ケイ素膜が形成されたことが確認されたガラス基板について、反射率低減量およびヘイズを測定した。結果を表４に示す。
温度が３００℃のガラス基板上で形成されたサンプルは、コート液が固化せず、酸化ケイ素膜が形成されなかった。【００５８】
【表４】
0005545221.tif 000006
【００５９】
〔例１８〕
図３に示すガラス製造装置を用いて酸化ケイ素膜が形成されたガラス基板を製造する。ガラス製造装置２０は、ガラス原料を溶解し、溶融ガラス３０とする溶解窯２２と、溶解窯２２から供給された溶融ガラス３０を溶融スズ２４の表面に浮かべることで溶融ガラス３０をガラス基板となるガラスリボン３２に成形するフロートバス２６と、該ガラスリボン３２を徐冷する徐冷窯２８と、フロートバス２６の出口と徐冷窯２８の入り口との間で、かつガラスリボン３２の上方に５７０ｍｍの高さで設置されたエアー式スプレーガン３４とを備える。徐冷窯２８を出たガラスリボン３２は図示されていない切断装置により切断されてガラス基板とされる。【００６０】
ｎ−デカン（ジャパンエナジー社製）の５０質量％、長鎖アルキル変性シリコーンオイル（信越化学工業製、型番ＫＦ−４１２、粘度換算分子量：１８０００、発熱ピーク温度：４９０℃）の５０質量％からなるコート液を調製する。
搬送速度：４．２ｍ／分で移動するガラスリボン３２に、フロートバス２６と徐冷窯２８の間でガラスリボン３２表面温度が６００℃にある位置にて、送液速度：３６ｋｇ／時、噴霧圧力：４．５ｋｇ／ｃｍ２の条件で、スプレーガン３４からコート液を噴霧し、ガラスリボン３２上にシリコーンオイルの膜を形成し、その後、シリコーンオイルを熱分解させてガラスリボン３２上に酸化ケイ素膜を形成する。【００６１】
〔例１９〜２３〕
各ステップにおける塗布時間を０．３秒とし、シリコーンオイル、塗布サイクル数を表５に変更し、またシリコーンオイルの種類、液状媒体を変更した以外は、例１と同様にして酸化ケイ素膜が形成されたガラス基板を得た。結果を表５に示す。【００６２】
【表５】
0005545221.tif 000007
【産業上の利用可能性】
【００６３】
本発明の製造方法で得られた酸化ケイ素膜を有するガラス基板は、太陽電池用カバーガラス、ディスプレイ用保護板、自動車用ガラス、鉄道車両用ガラス、船舶用ガラス、建材用ガラス等として有用である。
なお、２００８年１２月１２日に出願された日本特許出願２００８−３１７４０７号、および２００９年１１月９日に出願された日本特許出願２００９−２５６０６８号の明細書、特許請求の範囲、図面、要約書の全内容をここに引用し、本発明の明細書の開示として、取り入れるものである。
【符号の説明】
【００６４】
１０  ガラス基板
２６  フロートバス
２８  徐冷窯
３０  溶融ガラス
３２  ガラスリボン
３４  エアー式スプレーガン
【図１】
0005545221.tif 000008
【図２】
0005545221.tif 000009
【図３】
0005545221.tif 000010